СОСТАВ ДЛЯ ПЕННОЙ ПЕЧАТИ ПИГМЕНТАМИ ХЛОПЧАТОБУМАЖНЫХ ТЕКСТИЛЬНЫХ МАТЕРИАЛОВ
COMPOSITION FOR FOAM PRINTING OF COTTON TEXTILE MATERIAL BY PIGMENTS

Введение
Изобретение относится к химической технологии текстильных материалов, а именно к процессам печатания хлопчатобумажных тканей пенными печатными красками на основе органических пигментов.
Уровень техники
Технология пенного печатания текстильных материалов пигментами имеет ряд экологических и экономических преимуществ перед традиционными способами печатания. При пенной печати снижается расход воды, пара, электроэнергии, уменьшается объем сточных вод, улучшаются потребительские свойства напечатанных изделий.
В основу всех известных составов для пенной пигментной печати входят загустители или заменяющие их вещества, стабилизаторы, пенообразователи, связующие вещества и различные текстильные вспомогательные вещества.
Известно достаточно большое количество составов для пенной печати пигментами (Киселев A.M. Основы пенной технологии отделки текстильных материалов: Монография. - СПб.: СПГУТД, 2003. - 551 с.).
Известен состав вспененной пигментной композиции для печатания целлюлозосодержащих материалов, содержащий, г/кг:
1. Пигмент
30
2. Моноэтаноламид (МЭА)
15
3. Стеарат натрия
15
4. Гликазин (1:1 с водой)
80
5. Акрамин CLW
100
6. Хлорид аммония (5%-й)
10
7. Глицерин
20
8. Метаупон (10%-й)
2,5
9. Манутекс RS (2%)
до 1000
(Киселев A.M. Основы пенной технологии отделки текстильных материалов: Монография. - СПб.: СПГУТД, 2003. - С.419).
Известен состав вспененной пигментной композиции для печатания хлопчатобумажного трикотажного полотна, содержащий, мас.%:
1. Пигмент
4,0
2. Полиакриламид
2,5
3. Моноэтаноламид
2,0
4. Латекс СКС 65ГП
12,0
5. Метазин
6,0
6. Сульфат аммония
2,5
7. Глицерин
1,0
8. Вода
остальное
(Киселев A.M. Основы пенной технологии отделки текстильных материалов: Монография. - СПб.: СПГУТД, 2003. - С.424).
Наиболее близким к изобретению по совокупности существенных признаков является состав для печатания хлопчатобумажных тканей, содержащий, г/кг:
1. Пигмент
5÷40
2. ПВА
100
3. КМЦ-9С 6%
300
4. Полиакриламид 2%
180
5. Метазин 6У
100
6. CMC «Талка»
10
7. Моноэтаноламид СЖК
25
8. Синтанол ДС-10
0,5
9. Хлорид аммония
6
10. Вода холодная
до 1000
(А.с. 1265227 СССР. Пенный состав для колорирования текстильных материалов на основе хлопка / Н.А.Мазурина, Т.Ф.Борзова, Н.В.Егоров, Г.Ф.Ефремова. - опубл. в Б.И. 1986, №39).
Однако состав имеет следующие недостатки:
- экологическая опасность, связанная с наличием свободного формальдегида на ткани;
- низкая стабильность состава при хранении - не более 3 часов;
- недостаточная устойчивость окрасок к сухому и мокрому трению;
- высокая жесткость ткани в области рисунка.
Сущность изобретения
Изобретательская задача состояла в поиске состава для пенной печати пигментами хлопчатобумажных текстильных материалов, включающего пигмент, связующее, натриевую соль карбоксиметилового эфира целлюлозы, поверхностно-активное вещество и воду, который позволил бы повысить экологическую безопасность, стабильность состава при хранении и устойчивость окрасок к сухому и мокрому трению.
Поставленная задача решена составом для пенной печати пигментами хлопчатобумажных текстильных материалов, включающим пигмент, связующее, натриевую соль карбоксиметилового эфира целлюлозы, поверхностно-активное вещество и воду, который дополнительно содержит алюминий сернокислый и гидроксид натрия, в качестве связующего содержит препарат Акремос 101, представляющий собой сополимер стирола и акрилового мономера, полученный эмульсионным способом, а в качестве поверхностно-активного вещества - стеарат натрия при следующем соотношении компонентов, г/кг:
1. Пигмент
5÷45
2. Акремос 101
115÷120
3. Стеарат натрия
16,5÷16,7
4. Алюминий сернокислый
4,2÷4,3
5. Гидроксид натрия
3,1÷3,3
6. Натриевая соль карбоксиметилового эфира целлюлозы
6,1÷6,5
7. Вода
до1000
При этом в качестве натриевой соли карбоксиметилового эфира целлюлозы - он содержит препарат ПАЦ-В, представляющий собой натриевую соль карбоксиметилового эфира целлюлозы с высокой степенью замещения.
Изобретение позволяет получить следующие преимущества:
- существенно повысить экологическую безопасность состава, т.к. он не содержит компонентов, являющихся причиной появления на напечатанной ткани свободного формальдегида;
- существенно повысить стабильность состава при хранении, поскольку после 24-часовой выдержки состава его вязкость не изменилась;
- существенно повысить устойчивость окрасок к сухому (на 3÷3,5 балла) и мокрому трению (на 2,0÷2,5 балла);
- значительно снизить жесткость ткани в области рисунка (на 32÷38 град).
Сведения, подтверждающие возможность воспроизведения изобретения.
Для осуществления изобретения используют следующие вещества:
- пигменты;
- в качестве связующего препарат Акремос 101 - ТУ-2241-134-05757593-2000;
2
4
3
2
- алюминий сернокислый - Al(SO)×18HO (ГОСТ 3758-75);
- натрия гидроксид - NaOH (ГОСТ-2263-79);
- препарат ПАЦ-В (ТУ 2331-015-32957739-00), представляющий собой натриевую соль карбоксиметилового эфира целлюлозы с высокой степенью замещения;
- в качестве стеарата натрия - хозяйственное мыло - ТУ-10-04-02-39-89.
Качество заявленного состава и прототипа оценивали одинаково по показателям вязкости как свежеприготовленной композиции, так и после выдерживания ее в течение 24 часов, по интенсивности окрасок и их устойчивости к физико-химическим методам воздействия, а также по жесткости ткани и содержанию в ней свободного формальдегида.
Определение вязкости пористых систем осуществляли с помощью вискозиметра «VISCOTESTER VT-02» фирмы «НААКЕ». Интенсивность расцветок характеризовалась по функции Кубелка-Мунка-Гуревича, жесткость ткани замерялась по методу «Консоль», т.е. углу отклонения закрепленной полоски ткани в градусах. Количество свободного формальдегида на ткани определяли по ацетилацетоновому методу. (Отделка хлопчатобумажных тканей: Справочник / Под. ред. Б.Н.Мельникова. - Иваново: изд-во «Талка», 2003. - С.423).
Качественные показатели заявленного состава и состава-прототипа, а также окрасок, полученных при их использовании при различном количественном содержании компонентов заявленного состава, приведены в таблице.